КАТАЛИЗАТОР НА ОСНОВЕ ЗОЛОТА ДЛЯ ОКИСЛИТЕЛЬНОЙ ЭТЕРИФИКАЦИИ АЛЬДЕГИДОВ ДЛЯ ПОЛУЧЕНИЯ СЛОЖНЫХ ЭФИРОВ КАРБОНОВЫХ КИСЛОТ

1. Катализатор, устойчивый к гидролизу, в виде частиц для окислительной этерификации альдегидов в сложные эфиры карбоновых кислот, отличающийся тем, что катализатор содержит a) от 0,01 до 10 мол. % золота, b) от 40 до 94 мол. % кремния, c) от 3 до 40 мол. % алюминия и d) от 2 до 40 мол. % по меньшей мере одного дополнительного элемента, выбранного из щелочных металлов, щелочноземельных металлов, лантаноидов с атомными номерами 57-71, Y, Sc, Ti, Zr, Cu, Mn, Pb и/или Bi, где компоненты b) - d) присутствуют в виде оксидов и указанные количества компонентов a) - d) относятся к 100 мол. % состава катализатора без кислорода,
при этом катализатор имеет оболочечную структуру, состоящую из ядра и по меньшей мере одной оболочки, причем 80% от общего количества компонента a) является частью оболочки,
и катализатор характеризуется значением PZC от 7 до 11.
2. Катализатор по п. 1, отличающийся тем, что катализатор, за исключением кислорода, состоит из компонентов a) - d).
3. Катализатор по п. 1 или 2, отличающийся тем, что катализатор включает от 0,05 до 2 мол. % компонента a).
4. Катализатор по п. 1 или 2, отличающийся тем, что компонент a) представлен в виде частиц, имеющих диаметр от 2 до 10 нм.
5. Катализатор по п. 1 или 2, отличающийся тем, что частицы катализатора имеют средний диаметр от 10 до 200 мкм и сферическую форму.
6. Катализатор по п. 1 или 2, отличающийся тем, что катализатор включает от 2 до 30 мол. % Mg, Ce, La, Y, Zr, Mn, Pb и/или Bi в качестве компонента d).
7. Катализатор по п. 1 или 2, отличающийся тем, что катализатор содержит ядро и две оболочки, при этом по меньшей мере 80% от общего количества компонента a) находится в пределах внутренней оболочки.
8. Способ получения частиц катализатора, отличающийся тем, что основную подложку на основе смешанных оксидов, характеризующуюся значением PZC от 8 до 12 и средним диаметром от 10 до 200 мкм, состоящую из b) от 40 до 94 мол. % кремния, c) от 3 до 40 мол. % алюминия и d) от 2 до 40 мол. % по меньшей мере одного дополнительного элемента, выбранного из щелочных металлов, щелочноземельных металлов, редкоземельных металлов, Ti, Zr, Cu, Mn, Pb и/или Bi, где компоненты b) - d) присутствуют в качестве оксидов и указанные количества компонентов a) - d) относятся к 100 мол. % состава катализатора без кислорода, смешивают с раствором, содержащим золото, с получением компонента a), имеющего значение pH от 0,5 до 5,0.
9. Способ по п. 8, отличающийся тем, что раствор, содержащий золото, содержит по меньшей мере одно дополнительное соединение, включая компоненты b), c) и/или d) в ионном виде.
10. Применение катализатора по любому из пп. 1-7 в реакции (мет)акролеина с кислородом и монофункциональным спиртом с образованием алкил(мет)акрилата.
11. Применение по п. 10, где метакролеин реагирует с кислородом и метанолом с получением MMA.
12. Применение по п. 10 или 11, где окислительная этерификация проводится непрерывно.
13. Применение по п. 12, где катализатор присутствует в виде суспензии в реакторе с перемешиванием во время окислительной этерификации.
14. Применение катализатора по любому из пп. 1-7 в реакции (мет)акролеина с кислородом и ди-, три- или тетрафункциональным спиртом с образованием гидроксиалкил(мет)акрилата или ди-, три- или тетра(мет)акрилата.
15. Применение по п. 14, где окислительная этерификация проводится непрерывно.
16. Применение по п. 15, где катализатор присутствует в виде суспензии в реакторе с перемешиванием во время окислительной этерификации.